Brevet FR2445739A1 — publié le 19800801

L'objet de l'invention concerne un procédé de traitement pour la protection de piquets pour cultures. Il est destiné à permettre l'utilisation de bois de qualité inférieure en supprimant leur dégradation en les rendant imper méables et imputrescibles en même temps que plus résistants. Les piquets généralement utilisés pour les vignes et autres cultures sont en bois tels que chttaigniers ou similaires, o'est-à-dire présentant une résistance suffisante mais cofteux. On a alors essayé d'utiliser des piquets métalliques ou mdme des piquets en bois avec revêtement synthétique, mais les prix de revient étaient trop élévés et les résultats non satisfaisants. be procédé de traitement suivant l'invention supprime ces inconvénients et donne la possibilité, non seulement d'assurer leur imputrescibilité en milieu humide, mais encore de renforcer leur structuration ainsi que leur solidité les rendant aptes à des appli cations multiples. Il est constitué par la combinaison d'une pièce de bois ou rectangulaire de section carréefavec poS*eà une de ces extrémités, non raboté mais simplement équarri avec un composé de résine synthétique et de sable, le traitement s'effectuant préférentiellement mécanique ment et par immersion. Suivant un mode de traitement donné à titre d'exemple non limitatif, d'une des formes de réalisation de l'objet de l'invention, on utilise un bois ordinaire, tel du pin ou du sapin de la dimension classique. On conserve la rugosité naturelle de la surface non rabotée, mais on arrondît les angles. Le béton protecteur est composé de résine synthétique et de sable, A cet effet on utilise Résine synthétique 10 Kgs soit 100 parties Catalyseur 6 Kgs soit 60 parties Sable 30 Egs Soit 46 Kilos au total aviron Dans cette composition le poids du sable est le double de celui du mélange de résine et du catalyseur. Parmi ces agents on emploie préférentiellement le produit ayant le nom commercial Uranox 121 pour la résine synthétique, le nom commercial Uracure 19.614 pour le catalyseur, et Sika pour le sable. Le béton demande 3 à 4 heures pour son séchage, il importe de prévoir la couche d'application protectrice en quatre fois afin d'éviter que la résine ne coule sur certaines surfaces pendant le séchage qui a lieu à l'air libre. L'imprégnation des fibres rugueuses s'effectue sur une profondeur suffisante pour assurer l'adhérence nécessaire à la bonne tenue du produit, et à son enrobage assurant l'imperméabilisation. La polymérisation continue après le séchage et le duroisse- ment devient suffisant pour résister à la fois aux chocs et au frottement de ltenfoncement dans le sol. La résine synthétique constitue le liant durcisseur, et le sable arme cette composition en la structurant. Enfin ce revêtement est diélectrique, ce qui le protège contre les effets de polarisation et des tensions superficielles ainsi que des capillarités qui pouvaient se produire vu la nature du support ainsi que sa structure d'une part et celle du revêtement Il s'en suit que l'isolation et l'isothermie attenuent les coefficients de dilatation de chaque élément qui résiste ainsi sans se dégrader aux différences de température et d'humidité. Toutefois la composition du revetement pourra varier en qualité et quantité, dans la limite des équivalents sans changer pour cela la conception générale de l'invention qui vient d'être décrite. REVENDICATIONS 10 Procédé de traitement de piquets en bois de qualité inférieure, utilisables en agriculture afin de vendre imputriscibless et plus résistants se caractérisant par leur imprégnation au moyen d'une résine synthétique duroissable mélangée avec du sable. 20 Procédé suivant la revendication 1 se caractérisant par le fait que le piquet en bois de qualité inférieure est non raboté afin de présenter une texture à fibres rugueuses, de section carrée. Xou rectangulaire avec arrondissement des angles0 30 Procédé suivant la revendication 1 se caractérisant par le fait que la composition est constituée par un poids de 10 Kg de résine synthétique ayant comme nom commercial Uranox 121, 6 Kg de catalyseur ayant comme nom commercial Uracure 19.614, et 30 Kg de sable ayant comme nom commercial Sika. 40 Procédé suivant la revend cation 1 se caractérisant par env ron le fait que le poids du sable estfile double de celui du liant durcisseur. 50 Procédé suivant la revendication 1 se caractérisant par le fait qu'après trois ou quatre heures de séchage, le piquet est revêtu successivement par quatre recouvrements